鋼材の表面に、乾燥塗膜として、チタニア粉末および亜鉛粉末およびアルミニウム粉末および黒色酸化鉄顔料、黒色焼成顔料の1種または2種以上からなる着色顔料を含有し、前記チタニア粉末の含有量が45gm2以上26gm2以下、前記亜鉛粉末の含有量が5gm2以上30gm2以下、前記アルミニウム粉末の含有量が01gm2以上10gm2以下であり、前記チタニア粉末の含有量をAgm2、前記亜鉛粉末の含有量をBgm2、前記アルミニウム粉末の含有量をCgm2とし、前記着色顔料の含有量をXgm2とした場合、下記式で表されるYの値が0010以上0200以下であり、かつ、前記乾燥塗膜表面のマンセル値の明度が70以下である塗膜を有することを特徴とするレーザ切断性、一次防錆性および視認性に優れた塗装鋼材。記YX前記チタニア粉末の含有量が80gm2以上18gm2以下、前記亜鉛粉末の含有量が13gm2以上27gm2以下、前記アルミニウム粉末の含有量が05gm2以上15gm2以下、前記着色顔料の含有量が10gm2以上50gm2以下であり、前記式で表されるYの値が0030以上0200以下であることを特徴とする請求項1に記載のレーザ切断性、一次防錆性および視認性に優れた塗装鋼材。前記乾燥塗膜が、更にMo、W、Ni、Cu、Mg、V、Co、Sn、Sbのうちの1種または2種以上の元素の単体および/またはMo、W、Ni、Cu、P、Mg、V、Co、Sn、Sbのうちの1種または2種以上の元素の化合物を含有し、前記元素の単体および/または前記元素の化合物の合計含有量が元素換算で001gm2以上5gm2以下であることを特徴とする請求項1または2に記載のレーザ切断性、一次防錆性および視認性に優れた塗装鋼材。以上のように、特許文献1で提案された技術では、塗膜中のZn量の低下に伴う防錆性の低下については何ら対策されておらず、Zn量を制限することで防錆性が著しく低下するおそれがある。また、特許文献2および特許文献3で提案された技術では、レーザ切断性については考慮されておらず、かつ塗膜の厚さから推定できる塗膜に含まれる量は多量で、レーザ切断性が劣ると考えられる。また、特許文献4で提案された技術では、レーザ切断性および一次防錆性に優れた塗装鋼材が得られるものの、実際の製造工程では、開発鋼材の表面が白色化し、鋼材の履歴を明らかにするために一般的に使用されている白色塗料による製造記号などの文字が判別しにくいという問題があった。また、特許文献4には、着色顔料を添加しても良いとの記述はあるものの、具体的に添加する着色顔料の特徴やその添加量の記載はない。そのため、選択する着色顔料の種類によってはレーザ切断性が低下するという問題が起こった。実際に鋼材を製造または加工する現場では、鋼材の種類や履歴を判別するために白色塗料で鋼材表面に文字や記号を印字されることが一般的に行われており、前記文字や記号の視認性は製造および製作現場で重要な機能の1つである。本発明はかかる事情に鑑みてなされたものであって、レーザで切断した場合にレーザ切断性が高く、かつ防錆性にも優れ、かつ視認性、特に白色塗料で書いた文字の視認性に優れた塗膜を有する塗装鋼材を提供することを目的とする。上記課題を解決すべく、本発明者らは、特許文献4で提案された技術において、視認性、特に塗装鋼材の表面に記載する鋼材の製造番号等を示す文字の視認性に影響を及ぼす各種要因について鋭意検討した。その結果、鋼材の表面に形成される塗膜表面の視認性を高めるために必要な指標として、マンセル値の明度を採用することに想到した。そして、特許文献4で提案された技術、すなわちチタニア粉末、亜鉛粉末およびアルミニウム粉末を含有する塗膜に、更に塗膜表面のマンセル値の明度を70以下とする着色顔料を含有させることにより、視認性が飛躍的に向上することを知見した。また、マンセル値を小さくするためには、塗膜に黒色系顔料を添加すればよいが、通常、塗料の黒色顔料として知られている黒鉛を添加した系では、レーザー切断性が著しく低下してしまうことが判った。さらに、種々の黒色系顔料を検討した結果、ある種のもののみがレーザー切断性を阻害することなく乾燥塗膜表面のマンセル値を70以下にできる事を知見した。これらの事項は、通常の塗料および塗膜またはプライマーでは全く問題になる事ではなく、上記のような特許文献4で提案されたようなレーザー切断性を向上させるために用いられる塗膜プライマー固有の問題である。さらに、塗膜中の着色顔料の含有量を適正化することにより、鋼材のレーザ切断性や1次防錆性を損なわず、白色顔料との視認性白色塗料で書いた文字の視認性を向上させることが可能であることを知見した。また、塗膜成分中の添加成分量チタニア粉末、亜鉛粉末、アルミニウム粉末の合計量に対する着色成分着色顔料の量を規定する所望の式を満足することにより、着色顔料の含有量の適正範囲が得られることを知見した。本発明は、上記の知見に基づき完成されたものであり、その要旨は次のとおりである。1鋼材の表面に、乾燥塗膜として、チタニア粉末および亜鉛粉末およびアルミニウム粉末および黒色酸化鉄顔料、黒色焼成顔料の1種または2種以上からなる着色顔料を含有し、前記チタニア粉末の含有量が45gm2以上26gm2以下、前記亜鉛粉末の含有量が5gm2以上30gm2以下、前記アルミニウム粉末の含有量が01gm2以上10gm2以下であり、前記チタニア粉末の含有量をAgm2、前記亜鉛粉末の含有量をBgm2、前記アルミニウム粉末の含有量をCgm2とし、前記着色顔料の含有量をXgm2とした場合、下記式で表されるYの値が0010以上0200以下であり、かつ、前記乾燥塗膜表面のマンセル値の明度が70以下である塗膜を有することを特徴とするレーザ切断性、一次防錆性および視認性に優れた塗装鋼材。記YX21において、前記チタニア粉末の含有量が80gm2以上18gm2以下、前記亜鉛粉末の含有量が13gm2以上27gm2以下、前記アルミニウム粉末の含有量が05gm2以上15gm2以下、前記着色顔料の含有量が10gm2以上50gm2以下であり、前記式で表されるYの値が0030以上0200以下であることを特徴とするレーザ切断性、一次防錆性および視認性に優れた塗装鋼材。[3][1]または[2]において、前記乾燥塗膜が、更にMo、W、Ni、Cu、Mg、V、Co、Sn、Sbのうちの1種または2種以上の元素の単体および/またはMo、W、Ni、Cu、P、Mg、V、Co、Sn、Sbのうちの1種または2種以上の元素の化合物を含有し、前記元素の単体および/または前記元素の化合物の合計含有量が元素換算で001gm2以上5gm2以下であることを特徴とするレーザ切断性、一次防錆性および視認性に優れた塗装鋼材。本発明によれば、乾燥塗膜がレーザ吸収性の高いチタニア粉末および亜鉛粉末およびアルミニウム粉末を含有し、かつ乾燥塗膜表面のマンセル値の明度を70以下とする着色顔料黒色酸化鉄顔料、黒色焼成顔料の1種または2種以上からなる着色顔料を適正量含有することにより、優れたレーザ切断性と防錆性とを兼備し、視認性、特に白色塗料で書いた文字の視認性にも優れた塗装鋼材を得ることができる。以下、本発明について具体的に説明する。本発明の塗装鋼材は、鋼材の表面に、乾燥塗膜として、チタニア粉末および亜鉛粉末およびアルミニウム粉末および黒色酸化鉄顔料、黒色焼成顔料の1種または2種以上からなる着色顔料を含有し、前記チタニア粉末の含有量が45gm2以上26gm2以下、前記亜鉛粉末の含有量が5gm2以上30gm2以下、前記アルミニウム粉末の含有量が01gm2以上10gm2以下であり、前記チタニア粉末の含有量をAgm2、前記亜鉛粉末の含有量をBgm2、前記アルミニウム粉末の含有量をCgm2とし、前記着色顔料の含有量をXgm2とした場合、下記式で表されるYの値が0010以上0200以下であり、かつ、前記乾燥塗膜表面のマンセル値の明度が70以下である塗膜を有することを特徴とする。記YXここで、マンセル値の明度とは、JISZ8721に定められた色の表示方法における色の明るさの度合いを示す指標である。黒~灰色~白の系列を表し、理想的な黒をゼロ、理想的な白を10とし、その間を明度知覚の差がほぼ等しくなるように分割して数字として表したものである。一般に、ショットブラストした鋼材の表面に一次防錆処理としてジンクリッチプライマーもしくはジンクプライマーが塗布された鋼材をレーザ切断した場合には、切断速度の低下が生じることが知られている。この際のレーザ切断速度低下のメカニズムは必ずしも明確になっているわけではないが、上記の一次防錆処理として行われる塗膜形成プライマー塗装により、1塗膜一次防錆処理剤によるレーザ吸収率の低下、2レーザ切断時の加熱による塗膜一次防錆処理剤中のバインダー樹脂や亜鉛粉末の分解や蒸発によるレーザ光の散乱吸収、3発生したガスによるアシストガス酸素の分圧の低下等がレーザ切断速度低下の要因であると推定されている。そこで、本発明では、塗装鋼材の塗膜中にレーザ吸収性の高いチタニア粉末を添加してレーザの吸収率を高めることにより上記した1の問題を解決し、レーザ切断性を向上させる。レーザ切断のプロセス初期においては、レーザ光を切断部に集光することにより、その光エネルギーが吸収されて、切断部の温度が局所的に上昇し溶融する。このとき、レーザ吸収性が高いチタニア粉末が含まれる塗膜で切断部を覆うと、光エネルギーが効率的に塗膜に吸収されるので、レーザ切断効率を上昇させることができる。チタニア粉末は、レーザ吸収性および切断溝内から溶融スラグを効率的に排出する効果が極めて高い。そのため、チタニア粉末の添加により、レーザ切断時に発生する溶融スラグの粘性が低下し、切断溝内から溶融スラグが効率的に排出されることにより、切断面の美麗さの向上や切断部裏面に付着するドロスの発生を抑止させることもできる。また、チタニア粉末は、容易に入手することができるうえ、比較的安価であるため、チタニア粉末を用いる本発明は、安定生産とコスト面でも有利である。このような効果を有効に発揮させるために、本発明では、塗装鋼材の塗膜乾燥塗膜に含まれるチタニア粉末の含有量を45gm2以上26gm2以下の範囲とする。チタニア粉末の含有量が45gm2未満では、レーザ切断性の向上効果が小さい。一方、チタニア粉末の含有量が26gm2を超えると、均一な塗膜の形成が阻害され、防錆性向上を妨げるおそれがある。よって、チタニア粉末の含有量は、45gm2以上26gm2以下とする。好ましくは、80gm2以上18gm2以下である。また、亜鉛粉末は、一次防錆性の向上に極めて効果的な成分である一方、上記した問題2および3の原因となる成分でもある。ここで、上記した問題2および3を解消する目的で、塗膜に含まれる亜鉛粉末の添加量を少なくすると、一次防錆性が低下し、新たな問題を招来する。そこで、本発明では、塗膜の亜鉛粉末含有量を抑制するとともに、一次防錆性の向上効果を有するアルミニウム粉末を添加する。アルミニウム粉末が塗膜に含まれていても、レーザ切断時にこれらが分解蒸発してレーザ切断性に悪影響を及ぼすことは少ない。そのため、塗膜に亜鉛粉末とともにアルミニウム粉末を添加することにより、上記した2および3の問題を引き起こさずに一次防錆性を確保する。レーザ切断性と防錆性を確保する観点からは、塗膜乾燥塗膜に含まれる亜鉛粉末の含有量を5gm2以上30gm2以下とすることが好ましい。亜鉛粉末の含有量が5gm2未満では、アルミニウム粉末を添加しても塗装鋼材の防錆性が不十分となるおそれがある。一方、亜鉛粉末の含有量が30gm2を超えると、チタニア粉末を添加してもレーザ切断性が不十分となるおそれがある。したがって、亜鉛粉末の含有量は、5gm2以上30gm2以下とする。好ましくは13gm2以上27gm2以下である。また、アルミニウム粉末は、亜鉛粉末の添加量を低減することに起因した防錆性の低下を抑制する目的で添加されるが、塗膜乾燥塗膜に含まれるアルミニウム粉末の含有量が01gm2未満ではその効果が十分に発現しないおそれがある。一方、アルミニウム粉末の含有量が10gm2を超えると、均一な塗膜の形成が阻害され、かえって防錆性を低下させるおそれがある。このため、アルミニウム粉末の含有量は01gm2以上10gm2以下とする。好ましくは05gm2以上15gm2以下である。以上により、本発明では、レーザ切断性が高く、かつ防錆性にも優れた塗装鋼材が得られる。しかしながら、このままではチタニア粉末の添加に起因して塗膜表面乾燥塗膜表面が白色化するため、鋼材の履歴を明らかにするために一般的に使用されている白色塗料を用いた製造記号の文字が判別し難い。ここで、上記のようにして得られた白色化した塗膜を有する塗装鋼材表面の明度を測定したところ、マンセル値の明度で75程度であることが確認された。そこで、本発明者らは、白色塗料でかかれた文字を目視によって容易に判別できるための鋼材表面のマンセル値について検討したところ、70以下にする必要があることを知見した。以上の理由により、本発明では、鋼材に形成される塗膜を、チタニア粉末、亜鉛粉末、アルミニウム粉末に加えて更に、塗膜表面のマンセル値の明度を70以下とする着色顔料を含有する塗膜とする。このように、マンセル値の明度を70以下にすれば、一般的に用いられているジンクリッチプライマーもしくはジンクプライマーによる塗膜と同等の灰色系統の色調を有する塗膜表面塗装鋼材表面とすることができ、延いては塗装鋼材表面に白色塗料を用いた製造記号の文字等を付した場合においても、容易に文字を判別することができる。なお、視認性の観点からは、上記マンセル値の明度を63以下とすることが好ましく、58以下とすることがより好ましい。但し、上記マンセル値の明度が50未満になると、塗膜を構成する成分のうち白色であるチタニア粉末の含有量を低減することを余儀なくされ、チタニア粉末の含有量の低減化に伴いレーザ切断性が劣化することが懸念される。したがって、上記マンセル値の明度は50以上70以下とすることが好ましい。また、55以上65以下とすることがより好ましい。本発明において乾燥塗膜表面のマンセル値の明度を70以下とするために用いられる黒色系着色顔料は、上記したように特定の種類のみに限られる。本発明者らの知見によると、通常、塗料に黒色系顔料として添加されるカーボンブラックや黒鉛や黒色有機顔料など、主成分として炭素を含有する着色顔料を用いると、塗装鋼材のレーザ切断性が低下する傾向にある。これは、主成分として炭素が含有する着色顔料が塗膜に含まれると、レーザ切断時の酸化反応でCOガス/CO2ガスが発生し、切断部分の酸素分圧を低下させて切断能力が低下するためであると推測される。したがって、カーボンブラックや黒鉛や黒色有機顔料などは、本発明で用いる着色顔料には適さず、本発明では黒色酸化鉄顔料や黒色焼成顔料を用いる必要がある。黒色酸化鉄顔料や黒色焼成顔料は複合酸化物顔料と呼ばれることもあり、例えば、Fe3O4系、FeCr系、FeCrNiMn系、CoFeCr系やCuCrMn系など多数知られているが、それらに限られず、炭素および有機物がほとんど含まれていない無機成分主体のものであれば使用することができる。以上のように、本発明では、鋼材に形成される塗膜を、チタニア粉末、亜鉛粉末、アルミニウム粉末に加えて更に、乾燥塗膜表面のマンセル値の明度を70以下とする着色顔料を含有する塗膜とすることにより、レーザ切断性、防錆性に優れるとともに、視認性、特に白色塗料で書いた文字の視認性にも優れた塗装鋼材を得ることができる。また、着色顔料の添加量は、塗膜乾燥塗膜に含まれるチタニア粉末をAgm2、亜鉛粉末をBgm2、アルミニウム粉末をCgm2とし、着色顔料をXgm2とした場合、式:YXで表されるYの値が0010以上0200以下となるようにする。Yの値、すなわち、塗膜乾燥塗膜中に含有される白色系の物質であるチタニア粉末、亜鉛粉末、アルミナ粉末の合計含有量と着色顔料の含有量の比が0010以上であると、マンセル値の明度が70以下となり、視認性が向上する。好ましくは0030以上である。一方、上記Yの値が0200を超えると、レーザ切断性が低下する場合や、耐食性評価において着色顔料である黒色酸化鉄による赤錆発生が目視で観察される場合がある。なお、これらの原因は定かではないが、塗装鋼材表面でレーザ吸収性が高いチタニアの存在比率が低下するためと推定される。また、上記Yの値が0200を超えると、耐食性防錆性が劣化する場合もある。したがって、上記Yの値を0200以下とする。好ましくは0100以下である。また、着色顔料を10gm2以上添加すると鋼板に白色塗料で文字等を記した際の視認性がより一層向上し、一方、50gm2超えで添加すると耐食性やレ-ザ切断性に悪影響を与える場合があるため、塗膜乾燥塗膜に含まれる着色顔料の含有量を10gm2以上50gm2以下とし、前記式で表されるYの値を0030以上0200以下とすることが好ましい。また、本発明では、前記乾燥塗膜にMo、W、Ni、Cu、P、Mg、V、Co、Sn、Sbのうちの1種または2種以上の元素を所定量含有することが好ましい。前記塗膜中にMo、W、Ni、Cu、P、Mg、V、Co、Sn、Sbなどの元素を単独または複合で添加することにより、耐食性がより一層向上する。なお、このように耐食性がより一層向上する理由は定かではないが、これらの元素を塗膜中に添加すると、緻密な腐食生成物や安定な複合酸化物が形成される、或いは上記元素が錆中に分散して酸素酸イオンとなって腐食を進行させるClイオンの浸入を抑制する等の理由により、腐食進行の抑制効果が得られるものと推定される。Mo、W、Ni、Cu、Mg、V、Co、Sn、Sbのうちの1種または2種以上の元素は、塗膜中に単体として或いは化合物として含有させることができる。P元素は、化合物として含有させることができる。また、実験の結果、これらの合計含有量が元素換算で001gm2未満になると、上記した効果が十分に発現しない場合がある一方、これらの合計含有量が元素換算で5gm2を超えると溶接性や切断性などが劣化する場合があることが判明した。したがって、Mo、W、Ni、Cu、P、Mg、V、Co、Sn、Sbのうちの1種または2種以上の元素は、元素換算で001gm2以上5gm2以下とすることが好ましい。また、01gm2以上4gm2以下とすることがより好ましい。また、特に好適な例としては、塗膜が、アルキルシリケート系の樹脂をバインダーとしたものである。このようにして、レーザ切断性の低下抑制効果が極めて高く、かつ一次防錆性も極めて良好に保つことができ、さらに、白色塗料で書いた文字の視認性も向上できる。以上のように、レーザ吸収性が高いチタニア粉末を含む本発明の塗膜は、亜鉛粉末の塗膜や亜鉛粉末にアルミニウム粉末が添加された従来の塗膜とは、レーザ切断のプロセスにおいてレーザ光の光エネルギーを効率的に吸収し、溶融スラグの排出を容易にするという機能が付加されている点において、本質的に異なる塗膜である。本発明では、レーザ吸収性が高いチタニア粉末を塗膜に含有させているので、塗膜がレーザ切断性に悪影響を及ぼす亜鉛粉末を含有する場合であってもその含有量が所定量に低減されていれば、レーザ切断の初期においてチタニア粉末によってレーザ光の光エネルギーを効率的に吸収することができ、優れたレーザ切断性を有する塗装鋼材が得られる。また、アルミニウム粉末やMo、W、Ni、Cu、P、Mg、V、Co、Sn、Sbは、特にレーザ切断性に悪影響を及ぼすことなく耐食性を高める効果を有する。したがって、塗膜中に、上記チタニア粉末および亜鉛粉末に加えてアルミニウム粉末、或いは更にMo、W、Ni、Cu、P、Mg、V、Co、Sn、Sbのうちの1種または2種以上の元素を添加することで、亜鉛粉末含有量の低減に伴う耐食性の劣化が抑制されるとともにレーザ切断性に優れる特性は維持される。以上の理由により、本発明では、鋼材本体の表面に、チタニア粉末および亜鉛粉末およびアルミニウム粉末、或いは更にMo、W、Ni、Cu、P、Mg、V、Co、Sn、Sbのうち1種または2種以上の元素を単体としてまたは化合物として含有する塗膜プライマーを設けるのである。更に、着色顔料添加においても如何なる種類の着色顔料でも良いというものではなく、白色顔料との視認性を確保するためにマンセル値の明度を70以下とする着色顔料であり、炭素を主成分としない黒色酸化鉄顔料、黒色焼成顔料からなる着色顔料であることを特徴としており、従来の技術とは異なり、かつ従来の技術からでは推測できなかった塗膜であるといえる。チタニア粉末、亜鉛粉末、アルミニウム粉末としては、アトマイズ法や機械的粉砕法などによって加工されたものを用いることができ、平均粒径が15μm以下に制御されたものが望ましい。これら粉末は、必要に応じて、塗料中での分散性を高めるためのAl、Zr、ポリオールなどによる表面処理をしてもよい。これら粉末とバインダー樹脂以外の塗料添加剤としては、分散剤、湿潤剤、消泡剤、沈殿防止剤、増粘剤などを必要に応じて適宜添加してもよい。Mo、W、Ni、Cu、Mg、V、Co、Sn、Sbの単体としては、各金属粉末を用いることができる。また、Mo、W、Ni、Cu、P、Mg、V、Co、Sn、Sb、の化合物としては、水溶液中で各元素のイオンまたは各元素の酸素酸イオンとなる化合物が適しており、例えば、モリブデン酸、モリブデン酸ナトリウムなどのモリブデン酸塩、リンモリブデン酸、リンモリブデン酸ナトリウムなどのリンモリブデン酸塩、タングステン酸、タングステン酸ナトリウムなどのタングステン酸塩、リンタングステン酸、リンタングステン酸ナトリウムなどのリンタングステン酸塩、硫酸ニッケル、リン酸ニッケルなどのニッケル塩、硫酸銅などの銅塩、リン酸、リン酸カルシウムなどのリン酸塩、硝酸マグネシウム、硫酸マグネシウムなどのマグネシウム塩、バナジン酸ナトリウムなどのバナジン酸塩、硝酸コバルト、硫酸コバルトなどのコバルト塩、酸化第一すず、酸化第二すず、塩化第一すず、硫酸第一すずなどのすず塩、三酸化アンチモン、五酸化アンチモン、塩化アンチモンなどのアンチモン塩等を用いることができる。また、本発明の塗装鋼材の下地の鋼材は、特に限定されるものではないが、板厚25mm程度までの鋼板に一般的に用いられる。上述のような塗装鋼材に用いられる塗料の調合方法およびこの塗料の鋼材への塗装方法の例を以下に説明する。まず、JISK5552に定める塗料液中に、チタニア粉末および亜鉛粉末およびアルミニウム粉末を投入し、さらに、所定の着色顔料を投入して、シェーカーマシンなどにより十分に混合撹拝し、塗料を調合する。なお、Mo、W、Ni、Cu、P、Mg、V、Co、Sn、Sbのうちの1種または2種以上の元素を単体として或いは化合物として含有させる場合には、チタニア粉末、亜鉛粉末、アルミニウム粉末とともにこれらの元素の単体或いは化合物を粉末状にして塗料液中に投入する。次に、調合した塗料を、例えばエアスプレー式塗装装置により、鋼板に、乾燥後の塗膜中のチタニア粉末、亜鉛粉末、アルミニウム粉末および着色顔料の各々の含有量が所望の含有量となるように、或いは更にMo、W、Ni、Cu、P、Mg、V、Co、Sn、Sbのうちの1種または2種以上の合計含有量が元素換算で所望の含有量となるように、スプレーの吐出量とスプレー速度を調整してスプレーすることにより、塗装鋼材が得られる。なお、鋼板への塗装に際しては、実際に塗装する環境、例えば室温に応じてシンナーにより塗料の粘度を調整して使用することが考えられる。シンナーにより塗料の粘度を調整する場合にも、乾燥後の塗膜中のチタニア粉末、亜鉛粉末、アルミニウム粉末および着色顔料の各々の含有量が所望の含有量になるように、或いは更にMo、W、Ni、Cu、P、Mg、V、Co、Sn、Sbのうちの1種または2種以上の合計含有量が元素換算で所望の含有量となるように、塗料組成を調整し、所望の塗膜を形成することができる。JISK5552ジンクリッチプライマーに相当する市販のジンクリッチプライマーアルキルシリケート系のバインダー樹脂とシンナーからなる塗料液とZn粉末とからなるを使用し、アルキルシリケート系のバインダー樹脂とシンナーからなる塗料液にチタニア粉末、亜鉛粉末、アルミニウム粉末を添加して混合し、さらに着色顔料を添加、分散して塗膜用塗料を調合して、鋼材表面にスプレー塗装した。上記塗膜用塗料を調合するに際しては、塗膜形成後、乾燥塗膜中のチタニア粉末含有量、亜鉛粉末含有量、アルミニウム粉末含有量および着色顔料含有量が表1に示す値となるように調合した。下地の鋼材としては、溶接構造用圧延鋼材のSM490A級であり、200mm×100mm×厚さ12mmの寸法を有し、表面にショットブラスト処理を施したものを用いた。また、上記と同一の市販のジンクリッチプライマーを使用し、アルキルシリケート系のバインダー樹脂とシンナーからなる塗料液にチタニア粉末、亜鉛粉末、アルミニウム粉末を添加するとともに、Mo、W、Ni、Cu、P、Mg、V、Co、Sn、Sbのうちの1種または2種以上の元素の化合物を粉末状にしたのち添加して混合し、さらに着色顔料を添加、分散して塗膜用塗料を調合して、鋼材表面にスプレー塗装した。Mo化合物としてはモリブデン酸ナトリウム、W化合物としてはタングステン酸ナトリウム、Ni化合物としては硫酸ニッケル、Cu化合物としては硫酸銅、P化合物としてはリン酸カルシウム、Mg化合物としては硫酸マグネシウム、V化合物としてはバナジン酸ナトリウム、Co化合物としては硫酸コバルト、Sn化合物としては塩化第一すず、Sb化合物としては三酸化アンチモンを用いた。上記塗膜用塗料を調合するに際しては、塗膜形成後、乾燥塗膜中のチタニア粉末含有量、亜鉛粉末含有量、アルミニウム粉末含有量、上記化合物の合計含有量元素換算、上記着色顔料含有量が表2に示す値となるように調合した。下地の鋼材としては、溶接構造用圧延鋼材のSM490A級であり、200mm×100mm×厚さ12mmの寸法を有し、表面にショットブラスト処理を施したものを用いた。このようにして得られた塗装鋼材について、以下の手法にしたがいレーザ切断性、防錆性、視認性の評価を行った。<レーザ切断性>得られた各種の塗装鋼材について、レーザ切断により切断性試験を行った。レーザ切断は、三菱電機株式会社製炭酸ガスレーザ装置を用いて、出力21kWでアシストガスとして酸素を01MPaにて噴射し、レーザ切断速度1000mm/minで切断したときのレーザ切断面性状を目視で観察した。評価基準は以下のとおりである。◎:最も良好な切断面であり、ドロスの発生が皆無または極微量で、切断面が整っている状態。○:ほぼ良好な切断面であり、一部でドロスが発生したが、切断面が整っている状態。△:切断線の総延長の50以上にドロスが発生したが、完全に切断できていた状態。×:切断線のほぼ全面にドロスが発生し、一部が切断不能であった状態。なお、ドロスとは、切断時にレーザ照射面と反対側の表面の切断線に沿って発生するガスを内包した溶融金属が冷えて固化した付着物のことである。<防錆性>防錆性は、JISK5552ジンクリッチプライマーに準拠して塩水噴霧試験で評価した。得られた各種の塗装鋼材について、JISK5552に定める塩水噴霧試験により赤錆が発生するまでの日数を測定した。評価基準は以下のとおりである。◎◎:赤錆が発生するまでの日数が50日以上極めて優秀。◎:赤錆が発生するまでの日数が30日以上優秀。○:赤錆が発生するまでの日数が18日以上30日未満良好。×:赤錆が発生するまでの日数が18日未満不良。<視認性>得られた各種の塗装鋼材に、8cm×10cmの大きさで8および3という文字を白色塗料で書き、その面の照度が300ルクスになるようにして、視力12の人間が10m離れた場所、6m離れた場所および2m離れた場所から観察し、文字の読み易さを評価した。評価基準は以下のとおりである。◎:10m離れた場所から文字が区別して読める場合。○:10m離れた場所から文字を区別して読むことが困難であるが、6m離れた場所から文字を区別して読める場合。×:2m離れた場所まで近寄らないと文字を区別して読めない場合。また、上記レーザ切断性評価、防錆性評価、視認性評価の3つの特性評価が何れも◎または◎◎であるものを総合評価◎とし、上記3つの特性評価が◎または○であるものを総合評価○とし、上記3つの特性評価のうち1つでも×であるものを総合評価×とした。これらの評価結果を、表1および表2に示す。本発明例である塗装鋼材No1~4、9~14、17、18、23~38は、本発明に従って鋼板表面に塗膜を形成したものであるが、これらは白色塗料で書いた文字の視認性にも優れ、レーザ切断面性状は◎か○であり、塩水噴霧赤錆発生日数は20日以上であった。これに対して、比較例である塗装鋼材No5~8、15、16、19~22は本発明の範囲から外れるものであり、視認性、レーザ切断性、もしくは耐食性のいずれかが、不十分なものであった。